(57)【特許請求の範囲】
【請求項１】
α−オレフィン類とマレイン酸類とが共重合したα−オレフィン−マレイン酸類共重合体を架橋した網目構造を有し、
体積膨張率が１２０％以下であること、並びに、
前記網目構造は、α−オレフィン−マレイン酸類共重合体を下記式で表される多価アミンで架橋して得られることを特徴とするハイドロゲルからなる、金属イオン捕捉剤。
【化１】
0006440502.tif 000006
（式中、ｎは１〜５０の整数を示す）
【請求項２】
前記ハイドロゲルが分子内にアンモニア由来のアンモニウムを含まない、請求項１に記載の金属イオン捕捉剤。
【発明の詳細な説明】
【技術分野】
【０００１】
本発明は、α−オレフィン類とマレイン酸類とが共重合したα−オレフィン−マレイン酸類共重合体を架橋した網目構造を有するハイドロゲルに関する。
【背景技術】
【０００２】
現在、一般に知られているハイドロゲルを形成するものとしては、例えば、澱粉、カラギーナン、繊維素誘導体、ゼラチン、カゼイン、ポリビニルアルコール、ポリビニルピロリドン、ポリアクリル酸、ポリオキシエチレンオキサイド等の水溶性重合体がある。これらの水溶性重合体を用いるハイドロゲルは保香材、防火材、保温材、保冷材等の用途に広く利用されている。
【０００３】
しかしながら、これらの水溶性重合体を用いるハイドロゲルは、その製造方法が一般に複雑である。例えば、段階的な温度調節などが必要であったり（特許文献１等）、高温下でのゲル化反応を必要であったり、０℃以下の低温でないと安定したハイドロゲルが形成できなかったり、あるいは水溶液のｐＨを厳密に調整することによりゲル化反応を促進させる必要がある（特許文献２等）といった製造方法が主流で、容易にゲル化できるハイドロゲルの製造方法は少ない。また、ハイドロゲルの含水量が多い場合にはゲル化反応が遅いものが多い。さらに、従来の方法によって得られるハイドロゲルは、吸湿による膨潤率が高く、一定の容器内で使用した場合、吸湿状態から放湿した場合に、体積が収縮するため容器内に空隙が生じるなどの問題がある。
【０００４】
一方、近年の環境浄化、環境保護の観点から、様々な産業問題を引き起こす金属イオンの分離、除去、回収は、非常に重視されているという実情もある。
【先行技術文献】
【特許文献】
【０００５】
【特許文献１】特開２０１３−２３４２８０公報
【特許文献２】特表２００９−５３６９４０公報
【発明の概要】
【発明が解決しようとする課題】
【０００６】
本発明は上記課題事情に鑑みてなされたものであり、その主な目的は、製法が比較的簡易で、吸水時の体積膨張率が小さく、金属イオン捕捉性の高いハイドロゲルを提供することである。
【課題を解決するための手段】
【０００７】
本発明者らは、鋭意研究した結果、下記構成のハイドロゲルによって、上記目的を達することを見出し、この知見に基づいて更に検討を重ねることによって本発明を完成した。
【０００８】
すなわち、本発明の一局面に係るハイドロゲルは、α−オレフィン類とマレイン酸類とが共重合したα−オレフィン−マレイン酸類共重合体を架橋した網目構造を有し、２００重量部の水を吸水したときの体積膨張率が１２０％以下であることを特徴とする。
【０００９】
このような構成により、吸水時の体積膨張率が小さく、金属イオン捕捉性の高いハイドロゲルを提供することができる。また、本発明のハイドロゲルは比較的簡易な製造方法によって得ることができるという利点も有する。
【００１０】
さらに、上記ハイドロゲルにおいて、前記網目構造は、α−オレフィン−マレイン酸類共重合体を下記式で表される多価アミンで架橋して得られることが好ましい。
【００１１】
【化１】
0006440502.tif 000002
【００１２】
（式中、ｎは１〜５０の整数を示す）
それにより、上記効果をより確実に得ることができる。
【００１３】
さらに、上記ハイドロゲルが、分子内にアンモニア由来のアンモニウムを含まないことが好ましい。それにより、より金属イオン捕捉性の高いハイドロゲルを提供することができる。
【００１４】
また、本発明の他の局面に係る金属イオン捕捉剤は、上述したハイドロゲルからなることを特徴とする。
【発明の効果】
【００１５】
本発明によれば、吸水時の体積膨張率が小さく、金属イオン捕捉性の高いハイドロゲルが提供される。また、本発明のハイドロゲルは比較的簡易な製造方法によって得ることができる。
【発明を実施するための形態】
【００１６】
以下、本発明の実施形態について詳細に説明するが、本発明はこれらに限定されるものではない。
【００１７】
本実施形態のハイドロゲルは、α−オレフィン類とマレイン酸類とが共重合したα−オレフィン−マレイン酸類共重合体を架橋した網目構造を有し、体積膨張率が１２０％以下であることを特徴とする。
【００１８】
このような構成を有することにより、その製造が比較的簡易で、吸水時に粒子形状を維持することができ、体積膨張率が小さく、かつ金属イオン捕捉性の高いハイドロゲルを提供することができると考えられる。
【００１９】
本実施形態において、ハイドロゲルとは、水を主成分とする溶媒を、高分子が架橋して形成された網目構造に取り込んで保持している構造体をさす。本実施形態のハイドロゲルに含まれる溶媒の量は、特に限定されない。また、網目構造に取り込まれる溶媒は、本発明の効果に影響が出ない程度に、水に溶解する溶媒や水と混和する溶媒を含んでもいてもよい。なお、網目構造とは、α−オレフィン類とマレイン酸類とが共重合したα−オレフィン−マレイン酸類共重合体を架橋することにより、三次元に張り巡らされた網の目のような構造を意味する。
【００２０】
本実施形態で使用するα−オレフィンとは、α位に炭素−炭素不飽和二重結合を有する直鎖状または分岐状のオレフィンである。特に、炭素数２〜１２とりわけ２〜８のオレフィンが好ましい。使用し得る代表的な例としては、エチレン、プロピレン、ｎ−ブチレン、イソブチレン、ｎ−ペンテン、イソプレン、２−メチル−１−ブテン、３−メチル−１−ブテン、ｎ−ヘキセン、２−メチル−１−ペンテン、３−メチル−１−ペンテン、４−メチル−１−ペンテン、２−エチル−１−ブテン、１，３−ペンタジエン、１，３−ヘキサジエン、２，３−ジメチルブタジエン、２，５−ペンタジエン、１，４−ヘキサジエン、２，２，４−トリメチル−１−ペンテン等が挙げられる。この中でも特に、入手性、重合成、生成物の安定性という観点から、イソブチレンが好ましい。ここでイソブチレンとは、イソブチレンを主成分として含む混合物、例えば、ＢＢ留分（Ｃ４留分）をも包含する。これ等のオレフィン類は単独で用いても２種以上組合せて用いても良い。
【００２１】
これらのオレフィン類の単量体は単独で用いてもよいし、また２種類以上を組合せて用いてもよい。これらの単量体のうち、α−オレフィン、特にはエチレン、イソブチレン等のα−オレフィンが好ましく用いられる。特に、イソブチレンの使用が吸湿による高分子の膨潤を抑制する作用を発揮するという観点からより好ましい。
【００２２】
本実施形態で使用されるマレイン酸類としては、無水マレイン酸、マレイン酸、マレイン酸モノエステル（例えば、マレイン酸メチル、マレイン酸エチル、マレイン酸プロピル、マレイン酸フェニル等）、マレイン酸ジエステル（例えば、マレイン酸ジメチル、マレイン酸ジエチル、マレイン酸ジプロピル、マレイン酸ジフェニル等）等の無水マレイン酸誘導体、マレイン酸イミドまたはそのＮ−置換誘導体（例えば、マレイン酸イミド、Ｎ−メチルマレイミド、Ｎ−エチルマレイミド、Ｎ−プロピルマレイミド、Ｎ−ｎ−ブチルマレイミド、Ｎ−ｔ−ブチルマレイミド、Ｎ−シクロヘキシルマレイミド等のＮ−置換アルキルマレイミドＮ−フエニルマレイミド、Ｎ−メチルフエニルマレイミド、Ｎ−エチルフエニルマレイミド等のＮ−置換アルキルフエニルマレイミド、あるいはＮ−メトキシフエニルマレイミド、Ｎ−エトキシフエニルマレイミド等のＮ−置換アルコキシフエニルマレイミド）、更にはこれ等のハロゲン化物（例えばＮ−クロルフエニルマレイミド）、無水シトラコン酸、シトラコン酸、シトラコン酸モノエステル（例えば、シトラコン酸メチル、シトラコン酸エチル、シトラコン酸プロピル、シトラコン酸フェニル等）、シトラコン酸ジエステル（例えば、シトラコン酸ジメチル、シトラコン酸ジエチル、シトラコン酸ジプロピル、シトラコン酸ジフェニル等）等の無水シトラコン酸誘導体、シトラコン酸イミドまたはそのＮ−置換誘導体（例えば、シトラコン酸イミド、２−メチル−Ｎ−メチルマレイミド、２−メチル−Ｎ−エチルマレイミド、２−メチル−Ｎ−プロピルマレイミド、２−メチル−Ｎ−ｎ−ブチルマレイミド、２−メチル−Ｎ−ｔ−ブチルマレイミド、２−メチル−Ｎ−シクロヘキシルマレイミド等のＮ−置換アルキルマレイミド２−メチル−Ｎ−フエニルマレイミド、２−メチル−Ｎ−メチルフエニルマレイミド、２−メチル−Ｎ−エチルフエニルマレイミド等の２−メチル−Ｎ−置換アルキルフエニルマレイミド、あるいは２−メチル−Ｎ−メトキシフエニルマレイミド、２−メチル−Ｎ−エトキシフエニルマレイミド等の２−メチル−Ｎ−置換アルコキシフエニルマレイミド）、更にはこれ等のハロゲン化物（例えば２−メチル−Ｎ−クロルフエニルマレイミド）が好ましく挙げられる。これらの中では、入手性、重合速度、分子量調整の容易さという観点から、無水マレイン酸の使用が好ましい。また、これらのマレイン酸類は単独で使用しても、複数を混合して使用してもよい。
【００２３】
本実施形態において、マレイン酸類として好ましく用いられる無水マレイン酸を使用する場合には、共重合体は必要に応じて、無水マレイン酸部位の加水分解により、水溶性を付与することができる。加水分解を行うにあたっては、アンモニア、水酸化リチウム、水酸化ナトリウム、水酸化カリウムなどが使用できる。これらは単独で使用しても、複数を組み合わせて使用しても構わない、種々の用途、特に金属イオンの捕捉を目的とする場合、アンモニアを使用することが好ましい。
【００２４】
無水マレイン酸を使用した共重合体とアンモニアとの反応は種々の方法を採用することができるが、共重合体の固体粉末にアンモニアガスを接触させる方法、共重合体粉末を溶媒中にスラリー状に分散させてアンモニアガスを溶媒中にバブリングしながら接触させる方法あるいは共重合体粉末をアンモニア水に溶解する方法などが好ましく採用される。本実施形態の共重合体とアンモニアとの反応比は共重合体に含まれる無水マレイン酸基１モルに対してアンモニア０．５〜２モル程度であり、より好ましくは１〜２モルである。
【００２５】
本実施形態の共重合体中におけるα−オレフィン類とマレイン酸類との組成比は、生成した共重合体を塩基性物質と反応・中和させて得られる、マレイン酸類から誘導されるカルボン酸塩を含む共重合体が水に溶解するような組成比ものであれば本発明の効果を損なわない限り、どの程度であっても差し支えない。通常、マレイン酸類１モルに対し、α−オレフィン類１〜１０モル程度である。特に、本実施形態において好ましく用いられるエチレンまたはイソブチレンと無水マレイン酸との各共重合体の場合には、無水マレイン酸１モルに対してエチレン、イソブチレン１〜３モル程度である。好ましくは同モル程度の交互共重合体であることが望ましい。
【００２６】
また、共重合体の分子量はジメチルホルムアミド溶液中、３０℃で測定した極限粘度が０．０５〜５（ｄｌ／ｇ）、好ましくは０．１〜３（ｄｌ／ｇ）程度となるような分子量であることが望ましい。
【００２７】
本実施形態のハイドロゲルは、上述したようなα−オレフィン類とマレイン酸類との共重合体を、下記一般式
【００２８】
【化２】
0006440502.tif 000003
【００２９】
（但し、式中ｎは１〜５０の整数を示す）
で表わされる多価アミンによって架橋反応処理して得られたハイドロゲルであることが好ましい。
【００３０】
より好ましくは、α−オレフィン類とマレイン酸類との共重合体に塩基を反応させて得られた反応生成物を、前記多価アミンによって架橋反応処理して得られたハイドロゲルである。
【００３１】
また、本実施形態において使用される前記多価アミンは、ゲル化剤としての役割を有する。本実施形態で使用される多価アミンとして、具体的には、例えば、エチレンジアミン、トリエチレンテトラミン、テトラエチレンペンタミン、ペンタエチレンヘキサミン、直鎖状のポリエチレンイミンまたは分岐を有するポリエチレンイミン等が挙げられ、上記式のｎの数が大きいものも使用可能である。但し、ｎの数が５０をこえるものについてはゲル化速度が非常にはやく、部分的にゲルが生じることがあり、均一なハイドロゲルができないため、あまり本実施形態の使用に適さない。なお、ゲル化剤として、アンモニアや１価のアミンを使用しても本発明において所期の目的とするものが得られない。
【００３２】
本発明において、多価アミンの添加量としては、得られるハイドロゲルが水を十分に保液し、且つ金属を補足できる量の添加であればよく、通常イソブチレン−無水マレイン酸交互共重合体１００重量部に対して、０．５〜５．５重量部、より好ましくは、０．６〜５重量部の範囲で使用される。架橋に用いる多価アミンが多すぎると、保液能力が低下し、イオンの吸着性が低下する問題があり、少なすぎると保液はするものの金属イオンの吸着力が低下するため好ましくない。
【００３３】
本実施形態における、α−オレフィン類の単量体とマレイン酸類との共重合体を多価アミンで架橋することによって得られたハイドロゲルとは、α−オレフィン類と、マレイン酸類とを溶媒中でラジカル重合して得られた共重合体に多価アミンを反応させることによって得られるハイドロゲルである。
【００３４】
さらに、本実施形態のハイドロゲルには、必要に応じて、公知の安定化剤、トリフェニルホスフィンなどの酸化防止剤等を添加することもできる。
【００３５】
本実施形態のハイドロゲルは体積膨張率が１２０％以下である。具体的には例えば、本実施形態における体積膨張率とは、乾燥したハイドロゲル１００重量に対して２００重量部の水を吸水したときの体積膨張率のことをさす。前記体積膨張率が１２０％を超えると、ハイドロゲルのカルボン酸と金属の親和性が介在する水により希薄となり、十分な金属イオン捕捉性を備えることができない。より好ましくは、前記体積膨張率が１１５％以下となることである。本実施形態の体積膨張率に特に下限はないが、容器に充填して使用する場合、収縮すると空隙が生成し、充填効率が低下するという観点から、１００％以上であることが望ましい。
【００３６】
本実施形態における体積膨張率は、例えばメスシリンダーに乾燥したハイドロゲルを充填し、別途容量を測定した水を添加、吸収させて膨張分を計測することによって測定できる。
【００３７】
本実施形態のハイドロゲルにおいて、その体積膨張率は、例えば、多価アミンの添加量による架橋度を調整することによって、調整することができる。
【００３８】
なお、乾燥したハイドロゲルとは、結晶水以外の水分子を含まない状態のことを指す。また、乾燥したハイドロゲルを得る方法に限りはないが、例えば、常圧下に水の沸点以上に加熱する方法、常圧下に気流を与えながら加熱する方法、減圧下に水を留去する方法を用いることができる。ハイドロゲルの乾燥時の構造変化を抑制するという観点から、常圧下に気流を与えながら加熱する方法、減圧下に水を留去する方法を用いることが好ましい。
【００３９】
本実施形態のハイドロゲルの製造方法としては、特に限定はされないが、その一例について具体的に説明する。まず、共重合体とアンモニアとの反応生成物の１〜６０重量％水溶液に、前述した多価アミンを前記共重合体１００重量部に対して、０．５〜５．５重量部の量で添加、混合して均一な水溶液とする。その後、例えば該水溶液を所望とする型等に流し込み、室温下あるいは加熱下でゲル化させることによって製造することができる。
【００４０】
ゲル化するまでの時間は共重合体の種類、その濃度、ゲル化剤（多価アミン）の種類、その濃度およびゲル化温度によって変わり、必要に応じてそれらを適宜選択することができるが、一般的には数分〜十数日間程度である。なお、ゲル化反応はゲル化温度の上昇とともに速くなる。本実施形態によれば、共重合体とアンモニアとの反応生成物の水溶液が５〜１０重量％程度の低い濃度であっても、室温でゲル化反応が充分進行するが、加温することによって所望の時間でハイドロゲルを得ることができる。また、生成ハイドロゲルのゲル強度も同じように共重合体およびゲル化剤の種類および濃度を選択することによって自由に調整できる。
【００４１】
具体的には、例えば、種々の温度で静置する場合、２０℃では６時間、３０℃では３〜４時間、４０℃では１〜２時間および６０℃では１０〜２０分でゲル化する。
【００４２】
また、本実施形態では、ハイドロゲルの分子内におけるアンモニアの残留は、例えば、該ハイドロゲルを金属イオン捕捉剤として使用場合に金属イオンと反応し、水溶性を高め、金属イオンの吸着性を低下させるために好ましくない。従って、ゲル化時に加熱することが好ましく、６０℃〜１２０℃の範囲、より好ましくは、８０℃〜１００℃の範囲でゲル化を行い、アンモニアを反応系外に除去することが望ましい。あるいは、ゲル化時に、反応溶液中に窒素などの不活性ガスを投入して、アンモニアの除去性を高めることもできる。
【００４３】
得られたハイドロゲルは、必要に応じて、熱風乾燥、真空乾燥などの方法で、脱水し、保存安定性を高めることが出来る。
【００４４】
本実施形態のハイドロゲルは、その優れた特性から、様々な用途に使用することができる。例えば、金属イオン捕捉剤、保湿剤、金属交換剤等の用途に用いることができる。
【００４５】
なかでも、優れた金属イオン捕捉性を有しているため、金属イオン捕捉剤として使用することによって、より効果を発揮し得る。
【００４６】
本実施形態の金属イオン捕捉剤が捕捉できる金属イオンとしては、例えば、Ｌｉ、Ｎａ、Ｋ、Ｒｂ等のアルカリ金属イオン、Ｃａ、Ｍｇ、Ｂａ等のアルカリ土類金属イオン、Ｆｅ、Ｚｎ、Ｃｕ、Ｎｉ、Ｃｒ等の遷移金属イオンなどが挙げられる。
【００４７】
本実施形態の捕捉剤はこれらの金属イオンの捕捉、固定、除去、回収に好適に用いることができる。
【００４８】
本実施形態において、前記捕捉剤が金属イオンを捕捉する機構は、カルボン酸による中和および架橋多価アミンによる配位であると考えられる。
【００４９】
本実施形態の金属イオン捕捉剤を用いて溶液中の金属イオンの捕捉する手段としては、特に限定はされないが、金属イオンを含むイオン溶液に対して金属イオン捕捉剤（ハイドロゲル）を添加して膨潤させ、混合・撹拌させることによって溶液中の金属イオンを捕捉することができる。捕捉後は、公知の技術、例えば、酸性水を添加し、カルボン酸を再生することによってハイドロゲルに含まれる金属イオンを分離することもできる。
【００５０】
以下、実施例によって本発明を具体的に説明するが、本発明はそれらによって何ら限定されるものではない。
【実施例】
【００５１】
〔ハイドロゲルの製造〕
（実施例１）
イソブチレン−無水マレイン酸交互共重合体（〔η〕＝１．０６、株式会社クラレ製イソバン−１０）１００重量部を容器中で撹拌しながらアンモニアガスを吹き込み、イソブチレン−無水マレイン酸交互共重合体とアンモニアとの反応生成物（以下、アンモニア付加物と略記する）１１７重量部を調製した。そして、このアンモニア付加物１１．７重量部と水９０重量部を混合して水溶液を作成した。次いで得られた水溶液にテトラエチレンペンタミンを０．３重量部を加えて撹拌した後、３０℃の温度で静置しておいたところ、１０時間でゲル化した。
【００５２】
更に、得られたゲル化物を９０℃に加温し、発生する蒸気からアンモニアを系外に除去した。得られたハイドロゲルを８０℃の熱風で１０時間乾燥し、乾燥中間体（含水物）を２０ｇ得た。更に、８０℃、１Ｔｏｒｒで１２時間真空乾燥し、乾燥したハイドロゲル１０．２ｇを得た。この乾燥したハイドロゲルを粉砕し、平均粒径３０μｍの粒子を得た。この粒子１０ｇの容積を計ったところ、かさ密度は０．５８であった。この粉末に２０ｇの水を加えたところ、２５℃での体積は２０．２ｍｌであり、体積膨張率は１１７％であった。
【００５３】
（実施例２）
実施例１で使用したイソブチレン−無水マレイン酸交互共重合体のアンモニア付加物にテトラエチレンペンタミンを０．５重量部を使用した以外は実施例１と同様に行った。得られたゲルの体積膨張率の結果を表１に示す。
【００５４】
（実施例３）
実施例１で使用したイソブチレン−無水マレイン酸交互共重合体のアンモニア付加物にエチレンジアミンを０．５重量部を使用した以外は、実施例１と同様に行った。得られたゲルの体積膨張率の結果を表１に示す。
【００５５】
（比較例１）
実施例１で使用したイソブチレン−無水マレイン酸交互共重合体のアンモニア付加物にテトラエチレンペンタミンを０．０１重量部を使用した以外は実施例１と同様に行った。得られたゲルの体積膨張率の結果を表１に示す。
【００５６】
（比較例２）
分子量１７万のポリアクリル酸１００重量部を容器中で撹拌しながらアンモニアガスを吹き込み、ポリアクリル酸とアンモニアとの反応生成物（以下、アンモニア付加物と略記する）１２１重量部を調製した。そして、このアンモニア付加物１０重量部と水９０重量部を混合して水溶液を作成した。次いで得られた水溶液にテトラエチレンペンタミンを共重合体に対し０．３重量部を加えて撹拌した後、３０℃の温度で静置しておいたところ、８時間でゲル化した。
【００５７】
更に、得られたゲル化物を９０℃に加温し、発生する蒸気からアンモニアを系外に除去した。得られたゲルを８０℃の熱風で１０時間乾燥、含水物２０ｇまで乾燥、更に、８０℃、１Ｔｏｒｒで１２時間真空乾燥し、乾燥したゲル１０．２ｇを得た。このゲルを粉砕し、平均粒径４２μｍの粒子を得た。この粒子１０ｇの容積を計ったところ、かさ密度は０．５１であった。この粉末に２０ｇの水を加えたところ、２５℃での体積は４５．１ｍｌであり、体積膨張率は２３０％であった。
【００５８】
【表１】
0006440502.tif 000004
【００５９】
〔試験例〕金属イオン捕捉性の評価
（試験例１）
塩化アルミニウム１００ｍｇをイオン交換水１０００ｇに溶解した。実施例１で得たハイドロゲル１０ｇにイオン交換水１０ｇで膨潤させ、塩化アルミニウム溶液を入れた２０００ｍｌビーカーに添加し、３時間攪拌、水中のイオンをＩＣＰ発光法により分析した。添加前のアルミニウムイオン濃度および添加、攪拌後のアルミニウムイオン濃度を下記の表２に示す。
【００６０】
（試験例２）
塩化第二鉄１００ｍｇをイオン交換水１０００ｇに溶解した液を調整し、実施例２で得たハイドロゲルを使用した以外は、試験例１と同様に金属イオン捕捉性の評価試験を実施した。
【００６１】
（試験例３）
塩化亜鉛１０ｍｇをイオン交換水１０００ｇに溶解した液を使用し、実施例３で得たハイドロゲルを使用した以外は、試験例１と同様に金属イオン捕捉性の評価試験を実施した。
【００６２】
（試験例４）
比較例１で調整したハイドロゲルを使用した以外は、試験例１と金属イオン捕捉性の評価試験を同様に行った。
【００６３】
（試験例５）
比較例２で調整したハイドロゲルを使用した以外は、試験例１と金属イオン捕捉性の評価試験を同様に行った。
【００６４】
【表２】
0006440502.tif 000005
【００６５】
以上の結果より、本発明のハイドロゲルを使用することによって、種々の金属イオンを十分に捕捉することができることが示された。それに対し、体積膨張率の高い比較例のハイドロゲルでは、十分に金属イオンを捕捉することができなかった。